正極活物質を環状に成形した正極合剤と、当該正極合剤の中空部に亜鉛合金を負極活物質として含む負極ゲルがセパレーターを介して配置されてなるアルカリ電池であって、前記正極合剤と前記負極ゲルの少なくも一方にリチウム塩が添加されていることを特徴とするアルカリ電池。請求項1において、前記正極合剤には、前記リチウム塩が1.0mmol/Ah以上、10.0mmol/Ah以下添加されていることを特徴とするアルカリ電池。請求項1において、前記負極ゲルには、前記リチウム塩が0.8mmol/Ah以上、8.0mmol/Ah以下添加されていることを特徴とするアルカリ電池。請求項1~3のいずれかにおいて、正極の理論容量に対する負極の理論容量の比負極の理論容量/正極の理論容量が1.2以上、1.3以下であることを特徴とするアルカリ電池。上記特許文献2~4に記載の技術から、過放電時のガスの発生を抑制するために、電解液にリチウム塩を添加することがある程度有用であることが分かる。しかしながら、放電性能の向上と過放電時のガス発生を抑制することを、高いレベルで両立させるまでには至っていない。これは、周知のごとく、リチウム塩の溶解度が小さいため、リチウム塩を電解液に添加したとしても、放電性能の向上効果が十分に得られないためであると思われる。また、上記特許文献2~4には、正極容量に対する負極の容量比負極容量/正極容量をさらに大きくして放電特性をより向上させる、という目的がなく、主に、ガスの発生を抑えることを目的としている。例えば、特許文献4に記載されたアルカリ電池では、容量比を0.85~1.05としており、特許文献1に記載のアルカリ電池における容量比に対して低い値となっている。そこで、本発明は、放電性能を向上させるために正極容量に対する負極の容量比を増大させても、過放電時のガスの発生を抑制して漏液を防止し、信頼性の高いアルカリ電池を提供することを目的としている。上記目的を達成するための本発明は、正極活物質を環状に成形した正極合剤と、当該正極合剤の中空部に亜鉛合金を負極活物質として含む負極ゲルがセパレーターを介して配置されてなるアルカリ電池であって、前記正極合剤と前記負極ゲルの少なくも一方にリチウム塩が添加されていることを特徴とするアルカリ電池としている。そして、前記正極合剤に、前記リチウム塩が1.0mmol/Ah以上、10.0mmol/Ah以下添加されているアルカリ電池、前記負極ゲルに、前記リチウム塩が0.8mmol/Ah以上、8.0mmol/Ah以下添加されているアルカリ電池、正極の理論容量に対する負極の理論容量の比負極の理論容量/正極の理論容量が1.2以上、1.3以下であるアルカリ電池のいずれかであれば、より好ましい。本発明のアルカリ電池によれば、正極容量に対する負極容量の比を増大させることが可能となり、放電性能を向上させることができるともに、過放電状態でもガスの発生を抑制して漏液を確実に防止し、高い信頼性を確保することができる。本発明の実施例に係るアルカリ電池の構造は、図1に示した一般的なアルカリ電池1と同様である。しかし、正極合剤か負極ゲルの少なくとも一方にリチウム塩が添加されていることが従来のアルカリ電池と異なっている。そして、本実施例におけるアルカリ電池と従来のアルカリ電池との性能を比較するために、正極合剤、あるいは負極ゲルに対するリチウム塩の添加の有無、リチウム塩の添加量、および正極容量に対する負極容量の比などを変えたLR6型のアルカリ電池をサンプルとして各種作製し、各サンプルの性能を評価した。===サンプルの製造条件===各サンプルは、正極合剤、あるいは負極ゲルに対するリチウム塩の添加の有無、その添加量、および正極容量に対する負極容量の比などの条件以外は同じ条件で作製されたものである。以下に、正極合剤と負極ゲルの製造条件を示す。正極合剤3は、電解二酸化マンガンEMDを正極活物質として、その正極活物質に導電材である黒鉛、バインダーであるポリアクリル酸、および電解液であるKOH水溶液を混合して造粒したものを環状にプレス成型したものである。なお、サンプルによっては、そのサンプルの条件に応じて、リチウム塩として水酸化リチウムLiOHを、正極理論容量に対して所定量添加している。負極ゲル5は、亜鉛粉末、ゲル化剤であるポリアクリル酸、およびKOH水溶液を混合したものである。また、負極ゲル5についても、サンプルによっては、そのサンプルの条件に応じて、LiOHを、負極理論容量に対して所定量添加している。以上のようにして作製した各種条件の異なる正極合剤3と負極ゲル5を含む発電要素を正極缶2内に収納し、当該正極缶2の開口を密閉封止して、最終的に、23種類のサンプルs1~s23を作製した。表1に各サンプルの製造条件を示した。表1において、s1~s5が、正極合剤と負極ゲルのいずれにもLiOHが添加されていない従来構成のアルカリ電池に相当するサンプルである。そして、サンプルs6~s23は、正極合剤と負極ゲルのいずれか一方にLiOHを添加したアルカリ電池であり、LiOHの添加対象正極合剤、負極ゲル、添加量、および理論容量比などが異なっている。===放電性能試験、漏液試験===表1に示したサンプルs1~s23に対し、放電性能試験と漏液試験とを行った。放電性能試験は、10Ωの負荷で1日1時間放電させ、0.9Vの終止電圧となるまでの累積時間を測定することで行った。なお、各サンプルの放電性能は、所定の累積時間を100としたときの相対値によって評価した。また、漏液試験は、過放電状態を再現するために、各サンプルを10Ωの負荷で48時間連続して放電させ、連続放電の終了後に漏液の有無を目視により確認した。<従来構成のアルカリ電池>正極合剤あるいは負極ゲルにLiOHを添加することよる効果を確認するために、まず、LiOHを添加していない従来構成のアルカリ電池であるサンプルs1~s5についての放電性能試験と漏液試験を行った。以下の表2に当該サンプルs1~s5における試験結果を示した。表2を含め、以下の表3、4では、漏液試験の結果として、漏液がなかった場合を○で示し、漏液が発生した場合を×で示している。そして、表2に示した結果より、正極理論容量に対する負極理論容量の比以下、理論容量比を増加させることで、放電性能が向上することが確認できた。しかし、理論容量比が1.20以上のサンプルs2~s5で漏液が発生した。すなわち、実用上、単純に理論容量比を増加させることで放電性能を向上させることができない、ということが分かった。そこで、従来構成のサンプルs1~s5のうち、漏液が発生しなかったサンプルs1の放電性能を他の全てのサンプルs2~s23に対する基準とし、当該サンプルs1の放電性能を100としたときの相対値で他の各サンプルs2~s23の放電性能を評価した。なお、以下では、サンプルs1を基準電池s1と称することとする。<LiOHの添加量>LiOHを正極合剤と負極ゲルのいずれか一方に添加したサンプルs6~s23について、まず、表1におけるサンプルs6~s15により、LiOHを添加することによって、放電性能を向上させることができるか否かを評価した。すなわち、従来構成のアルカリ電池では、理論容量比が基準電池の1.19が上限であったが、その上限を超えてもガスの発生を抑止して漏液の発生を防止できるか否かを評価した。表3にサンプルs6~s15における試験結果を示した。表3では、正極合剤にLiOHを添加量を変えて添加したしたサンプルs6~s10と、負極ゲルにLiOHを添加量を変えて添加したしたサンプルs11~s15についての試験結果が示されている。サンプルs6~s15では、理論容量比を基準電池s1に対して25増加させている。その結果、正極合剤にLiOHを添加したサンプルs6~s10の内、LiOHの添加量が正極合剤の理論容量当たり1.0mmol以上添加したサンプルs7~s10では漏液が発生しなかった。また、LiOHの添加量を11.0mmol/Ahとしたサンプルs10では、放電性能が基準電池s1と同等であった。負極ゲルにLiOHを添加したサンプルs11~s15では、LiOHの添加量が負極ゲルの理論容量当たり0.8mmol以上のサンプルs12~s15で漏液が発生しなかった。また、LiOHの添加量を9.0mmol/Ahとしたサンプルs15では、放電性能が基準電池s1と同等であった。以上のs6~s15における試験結果は、LiOHの添加量が少ないとガス発生の抑制効果が低下し、多いと正極、あるいは負極の容量に対してLiOHが相対的に多くなり放電性能が阻害される、ということを示唆している。そして、正極合剤に対するLiOHの最適添加量範囲は、1.0mmol/Ah以上、10.0mmol/Ah以下であり、負極ゲルに対するLiOHの最適添加量範囲は、0.8mmol/Ah以上、8.0mmol/Ah以下である、ということが分かった。なお、上記の最適添加量範囲以下であっても、サンプルs6とs11は、理論容量比を基準電池s1より25も増加させており、このことを考慮すれば、理論容量比が基準電池s1の1.19よりも大きくできることは容易に予想できる。また、最適添加量範囲以上のサンプルs10とs15では、基準電池s1と同等の放電性能を維持できており、電池が使用される環境や状況を考慮して、アルカリ電池が過放電状態に置かれた際の信頼性を確保したい場合では、若干の放電性能の低下が許容される場合もあり得る。すなわち、LiOHを正極合剤あるいは負極合剤に添加すれば、少なくとも、放電性能の向上と漏液の発生防止の一方の性能を維持しつつ、他方の効果を得ることが期待できる。そして、上記最適添加量範囲は、放電性能の向上と漏液の発生防止を高いレベルで両立させるための条件である。<理論容量比の最適化>正極合剤、および負極ゲルにLiOHを添加することによる放電性能の向上や漏液の発生防止効果が確認できた。また、LiOHの添加量には最適な数値範囲が存在することも確認できた。そこで、理論容量比の最適数値範囲についても検討することとした。当該検討に当たり、まず、正極合剤、および負極ゲルへのLiOHの添加量として、上記表3の結果より得られた最適添加量範囲の中央値を採用しつつ、各種理論容量比を変えたサンプルs16~s23、s8、s14について、放電性能試験と漏液試験とを行った。表4に、サンプルs16~s23、s8、s14における試験結果を示した。サンプルs16~s19、s8は、正極合剤にLiOHを添加したサンプルであり、理論容量比が1.30より大きいサンプルs19で漏液が発生した。また、理論容量比を基準電池s1と同じ1.19としたサンプルs16では、放電性能が基準電池s1と同じであった。また、負極ゲルにLiOHを添加したサンプルs20~s23、s14においても、同様に、理論容量比が1.30より大きいサンプルs23で漏液が発生し、理論容量比が基準電池s1と同じサンプルs20では、放電性能が基準電池s1と同じになった。以上より、正極合剤、あるいは負極ゲルにLiOHが添加されたアルカリ電池では、理論容量比に最適数値範囲が存在し、当該数値範囲は、1.2以上、1.3以下であることが分かった。なお、この理論容量比の最適数値範囲は、LiOHの最適添加量範囲の中央値に対するものであり、当該最適添加量範囲の下限、あるいは上限を採用すれば、理論容量比の最適数値範囲は、さらに広がるものと思われる。上記表4より求めた理論容量比の最適数値範囲は、放電性能の向上と漏液の防止とをより高いレベルで両立させるための条件である、と言える。なお、当然のことながら、LiOHを添加することによる効果は、添加対象が正極合剤と負極ゲルとで個別に発現するものであり、LiOHを正極合剤と負極ゲルの双方に添加しても、性能が相殺されることはない。また、漏液の原因となるガスの発生が主に負極の亜鉛に由来していることから、正極活物質を、二酸化マンガンとオキシ水酸化ニッケルとの混合物としたり、二酸化マンガンに代えてオキシ水酸化ニッケルとしたりしても、その正極活物質を含む正極合剤にLiOHを添加すれば、漏液を防止しつつ、理論容量比を高めて放電性能の向上できることができる、と予想される。